(57)【要約】  アルカリ性の電解液を用いるアルカリ電池に好適なアルカリ電池用セパレータ、およびこのセパレータを用いたアルカリ電池を提供する。アルカリ電池用セパレータは、粗層と密層の少なくとも２層を備え、前記粗層は、粗層中に耐アルカリ性セルロース繊維を２５〜６５重量％備える。耐アルカリ性セルロース繊維は、濾水度が異なる耐アルカリ性セルロース繊維で構成され、これらの濾水度値の差は３００〜７００ｍｌであるとともに、耐アルカリ性セルロース繊維全体の濾水度値は３５０ｍｌ〜６５０ｍｌである。前記密層は、耐アルカリ性セルロース繊維を含み、耐アルカリ性セルロース繊維全体の濾水度値は０〜４００ｍｌである。また、セパレータに存在する最大ポアサイズは６５μｍ以下であり、かつ吸液量は５ｇ／ｇ以上である。【特許請求の範囲】
【請求項１】
粗層（Ａ）と密層（Ｂ）の少なくとも２層を備えるセパレータであって、
前記粗層（Ａ）は、耐アルカリ性合成繊維（Ａ）と耐アルカリ性バインダー繊維（Ａ）と耐アルカリ性セルロース繊維（Ａ）とで構成され、粗層（Ａ）中に占める耐アルカリ性セルロース繊維（Ａ）の割合が２５〜６５重量％であり、
前記耐アルカリ性セルロース繊維（Ａ）は、濾水度が異なる少なくとも２種類の耐アルカリ性セルロース繊維で構成され、耐アルカリ性セルロース繊維全体の濾水度値が３５０ｍｌ〜６５０ｍｌであるとともに、最も濾水度値の高いセルロース繊維と、最も濾水度値の低いセルロース繊維との差が３００〜７００ｍｌであり、
前記密層（Ｂ）は、耐アルカリ性合成繊維（Ｂ）と耐アルカリ性バインダー繊維（Ｂ）と耐アルカリ性セルロース繊維（Ｂ）とで構成されており、耐アルカリ性セルロース繊維（Ｂ）全体の濾水度値が０〜４００ｍｌであり、および
セパレータに存在する最大ポアサイズが６５μｍ以下であり、かつ吸液量が５ｇ／ｇ以上であるアルカリ電池用セパレータ。
【請求項２】
請求項１において、前記粗層（Ａ）中、最も濾水度値の低いセルロース繊維が耐アルカリ性セルロース繊維（Ａ）全体で占める割合が１５〜５５重量％であるアルカリ電池用セパレータ。
【請求項３】
請求項１または２において、耐アルカリ性セルロース繊維（Ａ）および（Ｂ）が、同一または異なって、マーセル化パルプおよび有機溶剤系セルロース繊維からなる群から選択された少なくとも１種で構成されるアルカリ電池用セパレータ。
【請求項４】
請求項３において、マーセル化パルプが、広葉樹木材パルプ、針葉樹木材パルプ、ユーカリパルプ、エスパルトパルプ、パイナップルパルプ、マニラ麻パルプ、サイザル麻パルプ及びコットンリンターパルプからなる群より選ばれた少なくとも１種をマーセル化処理したものであるアルカリ電池用セパレータ。
【請求項５】
請求項１から４のいずれか一項において、耐アルカリ性合成繊維（Ａ）および（Ｂ）がポリビニルアルコール繊維であるアルカリ電池用セパレータ。
【請求項６】
請求項１から５のいずれか一項において、耐アルカリ性バインダー繊維（Ａ）および（Ｂ）が、同一または異なって、ポリビニルアルコール繊維およびエチレン−ビニルアルコール繊維からなる群から選択された少なくとも１種で構成されるアルカリ電池用セパレータ。
【請求項７】
請求項１から６のいずれか一項において、耐アルカリ性合成繊維（Ａ）および（Ｂ）の単繊維繊度が０．０５〜１ｄｔｅｘであるアルカリ電池用セパレータ。
【請求項８】
粗層（Ａ）と密層（Ｂ）の少なくとも２層を備えるセパレータであって、
前記粗層（Ａ）および密層（Ｂ）は、いずれも耐アルカリ性合成繊維と耐アルカリ性バインダー繊維と耐アルカリ性セルロース繊維とで構成され、
セパレータに存在する最大ポアサイズが６５μｍ以下であり、
通気度が１３ｃｃ／ｃｍ２／ｓｅｃ以上であり、および
リングクラッシュ強力が２００ｇ以上であるアルカリ電池用セパレータ。
【請求項９】
請求項１〜８のいずれか１項に記載のアルカリ電池用セパレータを用いてなるアルカリ電池。
【発明の詳細な説明】
【関連出願】
【０００１】
本願は、日本国で２０１０年９月１６日に出願した特願２０１０−２０７６５４の優先権を主張するものであり、その全体を参照により本出願の一部をなすものとして引用する。
【技術分野】
【０００２】
本発明は、アルカリ性の電解液を用いるアルカリ電池に好適なアルカリ電池用セパレータ、およびこのセパレータを用いたアルカリ電池に関する。
【背景技術】
【０００３】
アルカリ電池では、アルカリ性の電解液を通じて、正極から負極に向かって負電荷を持つ陰イオンを、負極から正極に向かって正電荷を持つ陽イオンを移動させており、正極と負極との間には、両極を分離して短絡を防止するためにセパレータが設けられる。
このようなアルカリ電池用セパレータには、
１．前記正極と負極との内部短絡を防止すること、
２．十分な起電反応を生じさせるために高い電解液吸液性を有し、イオン伝導性が良好で電気抵抗が低いこと、
３．電池内部に組込まれた際の占有率が小さく、正極活物質・負極活物質等の量を増やせる（電池使用可能時間を長くできる）こと、
４．電池内部に組み込まれた際、電池の搬送や携帯時に振動・落下による衝撃によってセパレータ自体が座屈せず、内部短絡を引き起こさないこと、
などの様々な性能が要求される。【０００４】
例えば、特許文献１（特開平１０−９２４１１号公報）には、アルカリ電池における陽極活物質と陰極活物質とを隔離するためのセパレータ紙において、該セパレータ紙は陽極活物質と陰極活物質との内部短絡を防止するための緻密性を維持する緻密層と、電解液の保液率を高めるための保液層とを積層一体化してなることを特徴とするアルカリ電池用セパレータ紙が開示されている。【０００５】
このセパレータ紙では、セパレータ紙の保液率が著しく低下するのを防ぐため、保液層に用いられるセルロース繊維の濾水度値（ＣＳＦ：カナダ標準濾水度）を７００ｍｌ以上に保つことが必要である。
【先行技術文献】
【特許文献】
【０００６】
【特許文献１】特開平１０−９２４１１号公報
【発明の概要】
【発明が解決しようとする課題】
【０００７】
しかしながら、特許文献１の保液層では、十分な保液性を付与するために、保液層で利用する耐アルカリ性セルロース繊維に対して叩解処理を行うことを否定している。そのため、特許文献１のセパレータ紙では、保液層の未叩解繊維に由来してポアサイズの大きな孔が発生してしまう。そして、このような大きな孔を有するセパレータ紙では、遮蔽層として寄与する緻密層の実質厚さが薄いため、高度に緻密化しないと針状に発達するデンドライトがセパレータ紙を貫通することを抑制するのは困難である。しかし、高度な緻密化を行なうと十分な保液性を確保できずセパレータの内部抵抗が高くなってしまう。そのため、保液性と優れた耐短絡性との両立を達成することは極めて困難である。【０００８】
従って、本発明の目的は、保液性を確保するとともに、優れた耐短絡性を達成することができるアルカリ電池用セパレータを提供することにある。
本発明の別の目的は、上記の性質に加え、耐衝撃性にも優れるアルカリ電池用セパレータを提供することにある。
本発明のさらに別の目的は、従来よりも高い吸液量を備える一方で、デンドライトによる短絡を有効に防止することができるアルカリ電池用セパレータを提供することにある。
【課題を解決するための手段】
【０００９】
本発明の発明者らは、上記目的を達成するために鋭意検討した結果、（１）セパレータを粗層と密層の少なくとも２層で構成された積層構造にするだけでなく、（２）粗層を構成する耐アルカリ性セルロース繊維を特定の割合にするとともに、特定のＣＳＦ差を有する複数種のセルロース繊維から形成し、耐アルカリ性セルロース繊維全体のＣＳＦを特定の値とすることによって、（３）ＣＳＦの高いセルロース繊維により保液性を達成するとともに、ＣＳＦの低いセルロース繊維によりセパレータに存在する最大ポアサイズを小さくすることができ、その結果（４）アルカリ電池に必要な保液性を確保しつつ、デンドライトの発生を有効に抑制できるだけでなく、（５）セパレータの耐衝撃性を向上できることを見出し、本発明を完成するに至った。【００１０】
すなわち、本発明のアルカリ電池用セパレータの一実施態様は、粗層（Ａ）と密層（Ｂ）の少なくとも２層を備えるセパレータであって、
前記粗層（Ａ）は、耐アルカリ性合成繊維（Ａ）と耐アルカリ性バインダー繊維（Ａ）と耐アルカリ性セルロース繊維（Ａ）とで構成され、粗層中に占める耐アルカリ性セルロース繊維（Ａ）の割合が２５〜６５重量％であり、
前記耐アルカリ性セルロース繊維（Ａ）は、濾水度が異なる少なくとも２種類の耐アルカリ性セルロース繊維で構成され、耐アルカリ性セルロース繊維（Ａ）全体の濾水度値が３５０ｍｌ〜６５０ｍｌであるとともに、最も濾水度値の高いセルロース繊維と、最も濾水度値の低いセルロース繊維との差が３００〜７００ｍｌであり、
前記密層（Ｂ）は、耐アルカリ性合成繊維（Ｂ）と耐アルカリ性バインダー繊維（Ｂ）と耐アルカリ性セルロース繊維（Ｂ）とで構成されており、耐アルカリ性セルロース繊維（Ｂ）全体の濾水度値が０〜４００ｍｌであり、および
セパレータに存在する最大ポアサイズが６５μｍ以下であり、かつ吸液量が５ｇ／ｇ以上であるアルカリ電池用セパレータである。【００１１】
粗層（Ａ）において、最も濾水度値の低いセルロース繊維が耐アルカリ性セルロース繊維（Ａ）全体で占める割合は、例えば、１５〜５５重量％程度であってもよい。【００１２】
粗層（Ａ）および密層（Ｂ）のいずれにおいても、耐アルカリ性セルロース繊維は、例えば、マーセル化パルプおよび有機溶剤系セルロース繊維からなる群から選択された少なくとも１種であってもよい。そして、前記マーセル化パルプは、広葉樹木材パルプ、針葉樹木材パルプ、ユーカリパルプ、エスパルトパルプ、パイナップルパルプ、マニラ麻パルプ、サイザル麻パルプ及びコットンリンターパルプからなる群より選ばれた少なくとも１種をマーセル化処理したものであってもよい。【００１３】
また、粗層（Ａ）および密層（Ｂ）のいずれにおいても、耐アルカリ性合成繊維は、ポリビニルアルコール繊維であるのが好ましく、耐アルカリ性バインダー繊維は、ポリビニルアルコール繊維およびエチレン−ビニルアルコール繊維からなる群から選択された少なくとも１種であるのが好ましい。【００１４】
粗層（Ａ）および密層（Ｂ）のいずれにおいても、耐アルカリ性合成繊維の単繊維繊度は、０．０５〜１ｄｔｅｘであるのが好ましい。【００１５】
また、本発明のアルカリ電池用セパレータの別の実施態様では、粗層（Ａ）と密層（Ｂ）の少なくとも２層を備えるセパレータであって、
前記粗層（Ａ）および密層（Ｂ）は、いずれも耐アルカリ性合成繊維と耐アルカリ性バインダー繊維と耐アルカリ性セルロース繊維とで構成され、セパレータに存在する最大ポアサイズが６５μｍ以下であり、セパレータ全体の通気度が１３ｃｃ／ｃｍ２／ｓｅｃ以上であり、セパレータ全体のリングクラッシュ強力が２００ｇ以上であるセパレータである。【００１６】
さらに、本発明は、アルカリ電池を包含し、このアルカリ電池は、前記アルカリ電池用セパレータを用いて形成される。【００１７】
なお、請求の範囲および／または明細書に開示された少なくとも２つの構成要素のどのような組み合わせも、本発明に含まれる。特に、請求の範囲に記載された請求項の２つ以上のどのような組み合わせも本発明に含まれる。
【発明の効果】
【００１８】
本発明のアルカリ電池用セパレータでは、電解液を保持するのに十分な吸液量を確保しつつ、セパレータに存在する最大ポアのポアサイズを小さくすることができるため、十分な放電性能と、デンドライト発生による短絡を有効に防止することができる。【００１９】
また、粗層（Ａ）中に占める耐アルカリ性セルロース繊維を特定の割合にすることにより、優れた耐衝撃性を実現することができる。【００２０】
さらに本発明のアルカリ電池用セパレータでは、本発明のアルカリ電池用セパレータでは、最大ポアサイズ径を小さくして、デンドライトによる短絡を防止できるため、従来よりも高い吸液量を確保しつつ、短絡発生を防止することができる。
【発明を実施するための形態】
【００２１】
［アルカリ電池用セパレータ］
本発明のアルカリ電池用セパレータは、特定の粗層（Ａ）と特定の密層（Ｂ）の少なくとも２層を備え、セパレータ中の最大ポアサイズが６５μｍ以下であり、かつ吸液量が５．０ｇ／ｇ以上である。このような密層と粗層との組み合わせにより、本発明のアルカリ電池用セパレータでは、保液性を確保しつつ、デンドライト発生に起因する短絡発生を抑制できるとともに、耐衝撃性を向上することが可能となる。
【００２２】
（１）粗層（Ａ）
粗層（Ａ）は、耐アルカリ性合成繊維（Ａ）と耐アルカリ性バインダー繊維（Ａ）と耐アルカリ性セルロース繊維（Ａ）とで構成されている。
【００２３】
（１−１）耐アルカリ性合成繊維（Ａ）
耐アルカリ性合成繊維としては、ポリビニルアルコール系繊維、エチレン−ビニルアルコール系共重合体繊維、ポリオレフィン系繊維（例えば、ポリプロピレン繊維、ポリエチレン繊維、ポリプロピレン−ポリエチレン複合繊維）、ポリアミド系繊維、ポリアミド−変性ポリアミド複合繊維などを挙げることができる。これらの耐アルカリ性合成繊維は、単独で、または二種以上を組み合わせて用いてもよい。これらの繊維は、適宜親水化処理されていてもよい。これらのうち、電解液の吸液性の観点からポリビニルアルコール系繊維が好ましい。
【００２４】
ポリビニルアルコール系繊維は、水中溶解温度９０℃以上（例えば、９０〜２００℃程度）、特に１００℃以上（例えば、１００〜１５０℃程度）であるものが好ましい。このようなポリビニルアルコール系繊維は、例えば、（株）クラレから、ビニロン主体繊維として上市されている。また、必要に応じて、ポリビニルアルコール系繊維にはアセタール化等の処理が施されていてもよい。なお、ポリビニルアルコール系繊維は、ビニルアルコール系ポリマー単独で構成してもよいし、他のポリマーを含む複合紡糸繊維、混合紡糸繊維（海島繊維）などであってもよい。
【００２５】
耐アルカリ性合成繊維の単繊維繊度は、吸液性と小さなポア径とを両立する観点から、例えば、０．０５〜１ｄｔｅｘ程度であってもよく、好ましくは０．１〜０．８ｄｔｅｘ程度、より好ましくは０．１５〜０．６ｄｔｅｘ程度であってもよい。また、繊維長は、均一な抄紙とする観点から、例えば、繊維長０．３〜１０ｍｍ程度であってもよく、好ましくは０．５〜５ｍｍ程度、より好ましくは１〜４ｍｍ程度であってもよい。
【００２６】
（１−２）耐アルカリ性バインダー繊維（Ａ）
耐アルカリ性バインダー繊維は、耐アルカリ性合成繊維と、耐アルカリ性セルロース繊維との混抄性を向上する観点から用いられ、例えば、ポリビニルアルコール系バインダー繊維、エチレン−ビニルアルコール系バインダー繊維などが例示できる。これらのバインダー繊維は、単独で、または二種以上を組み合わせて用いてもよい。
【００２７】
耐アルカリ性バインダー繊維の単繊維繊度は、良好な接着を行ないつつ、セパレータのポア径を小さくする観点から、例えば、０．５〜３ｄｔｅｘ程度であってもよく、好ましくは０．７〜２ｄｔｅｘ程度であってもよい。また、繊維長は、均一な抄紙とする観点から、例えば、繊維長０．３〜１０ｍｍ程度であってもよく、好ましくは０．５〜５ｍｍ程度、より好ましくは１〜４ｍｍ程度であってもよい。
【００２８】
ポリビニルアルコール系バインダー繊維は、水中溶解温度８５℃以下（例えば、３０〜８５℃程度）、特に８０℃以下（例えば、４０〜８０℃程度）であるものが好ましい。このようなポリビニルアルコール系バインダー繊維は、例えば、（株）クラレから、ビニロンバインダー繊維として上市されている。また、ポリビニルアルコール系バインダー繊維は、ビニルアルコール系ポリマー単独で構成してもよいし、他のポリマーを含んでいてもよい。
【００２９】
（１−３）耐アルカリ性セルロース繊維（Ａ）
耐アルカリ性セルロース繊維は、濾水度が異なる少なくとも２種類の耐アルカリ性セルロース繊維で構成されており、耐アルカリ性セルロース繊維全体の濾水度値（ＣＳＦ：カナダ標準濾水度）が３５０ｍｌ〜６５０ｍｌ（好ましくは４００〜６００ｍｌ程度）である。
【００３０】
耐アルカリ性セルロース繊維（Ａ）としては、例えば、再生セルロース繊維、マーセル化パルプおよび有機溶剤系セルロース繊維などが例示でき、これらは単独で、または二種以上を組み合わせて用いてもよい。
【００３１】
例えば、再生セルロース繊維としては、ビスコースレーヨン、ポリノジックレーヨン、強力レーヨン、銅アンモニアレーヨン等が挙げられる。
【００３２】
また、マーセル化パルプは、各種パルプ類をマーセル化処理したものであり、パルプ類としては、例えば、広葉樹木材パルプ、針葉樹木材パルプ、ユーカリパルプ、エスパルトパルプ、パイナップルパルプ、マニラ麻パルプ、サイザル麻パルプ及びコットンリンターパルプなどが挙げられる。これらのパルプ類は、単独で、または二種以上を組み合わせて用いてもよい。
【００３３】
また、有機溶剤系セルロース繊維は、木材パルプを原料とし、パルプ中のセルロースを有機溶剤（アミンオキサイドなど）で直接溶解した紡糸原液から紡糸された再生繊維をさす。有機溶剤系セルロース繊維は、直接パルプ中のセルロースを溶解する点で、一旦セルロース誘導体を経由する再生セルロース繊維と異なる。
【００３４】
有機溶剤系セルロース繊維は、例えば、セルロースをアミンオキサイドに溶解させて紡糸原液を作製し、その紡糸原液を乾湿式紡糸してセルロースを析出させて原糸を得て、この原糸を延伸することにより製造することができる。このような繊維の代表例としてリヨセルが挙げられ、オーストリアのレンチング社より「テンセル」（登録商標）の商品名で販売されている。
【００３５】
これらの耐アルカリ性セルロース繊維は、叩解度が異なる複数種（例えば、２〜４種類、好ましくは２〜３種類、より好ましくは２種類）の耐アルカリ性セルロース繊維で構成され、最も濾水度値の高いセルロース繊維（以下、低叩解セルロース繊維と称する場合がある）と、最も濾水度値の低いセルロース繊維（以下、高叩解セルロース繊維と称する場合がある）とのＣＳＦの差は、３００〜７００ｍｌであり、好ましくは３３０〜６８０ｍｌ、より好ましくは３５０〜６５０ｍｌであってもよい。
【００３６】
耐アルカリ性セルロース繊維は、適宜叩解度を調節することにより、所望のＣＳＦとすることができ、所望のＣＳＦを有する複数の耐アルカリ性セルロース繊維を混和して、耐アルカリ性セルロース繊維全体の濾水度値（ＣＳＦ）を３５０ｍｌ〜６５０ｍｌ（好ましくは４００〜６００ｍｌ程度）とすることができる。
【００３７】
いずれの耐アルカリ性セルロース繊維も、低叩解セルロース繊維または高叩解セルロース繊維とすることができるが、低叩解セルロース繊維としては、未叩解または叩解度の低い再生セルロース繊維やマーセル化パルプが好ましく用いられ、マーセル化パルプがより好ましく用いられる。また、高叩解セルロース繊維としては、叩解度の高い有機溶剤系セルロース繊維が好ましく用いられる。
【００３８】
低叩解セルロース繊維のＣＳＦは、例えば、５００ｍｌ以上であってもよく、好ましくは５５０ｍｌ以上、より好ましくは６００ｍｌ以上であってもよい。低叩解セルロース繊維のＣＳＦの上限は、未叩解セルロース繊維のＣＳＦであり、例えば、７５０ｍｌ以下であってもよい。
【００３９】
耐アルカリ性セルロース繊維中に占める低叩解セルロース繊維の割合は、低叩解セルロース繊維や高叩解セルロース繊維のＣＳＦなどに応じて適宜設定することができるが、例えば、低叩解セルロース繊維が耐アルカリ性セルロース繊維全体で占める割合は、１５〜５５重量％程度であってもよく、好ましくは１８〜５３重量％であってもよく、より好ましくは２０〜５０重量％であってもよい。
【００４０】
また、耐衝撃性を高める観点から、耐アルカリ性セルロース繊維が粗層全体で占める割合は、２５〜６５重量％であり、好ましくは３０〜６０重量程度、より好ましくは３５〜５５重量％程度であってもよい。
【００４１】
（２）密層（Ｂ）
密層（Ｂ）は、耐アルカリ性合成繊維（Ｂ）と耐アルカリ性バインダー繊維（Ｂ）と耐アルカリ性セルロース繊維（Ｂ）とで構成されるが、粗層とは異なって、耐アルカリ性セルロース繊維（Ｂ）全体のＣＳＦは０〜４００ｍｌであり、好ましくは５０〜３８０ｍｌであってもよく、より好ましくは１００〜３５０ｍｌ、さらに好ましくは１５０〜３４５ｍｌであってもよい。
また、粗層（Ａ）を構成する耐アルカリ性合成繊維（Ａ）と密層（Ｂ）を構成する耐アルカリ性合成繊維（Ｂ）とのＣＳＦの差は、１００〜４５０ｍｌであってもよく、好ましくは１３０〜４００ｍｌであってもよく、より好ましくは１５０〜３８０ｍｌであってもよい。
【００４２】
密層（Ｂ）を構成する耐アルカリ性合成繊維（Ｂ）と耐アルカリ性バインダー繊維（Ｂ）としては、粗層（Ａ）の項で記載したものを例示することができる。
また、耐アルカリ性セルロース繊維（Ｂ）も、粗層（Ａ）の項で記載した再生セルロース繊維、マーセル化パルプおよび有機溶剤系セルロース繊維などが例示でき、これらは単独で、または二種以上を組み合わせて用いてもよい。これらのうち、叩解により極細繊維から形成されるフィブリル物を良好に得られるため、有機溶剤系セルロース繊維が好ましく用いられ、より好ましくは有機溶剤系セルロース繊維単独で構成される。
【００４３】
（３）アルカリ電池用セパレータの製造方法
本発明のアルカリ電池用セパレータは、公知又は慣用の抄紙法を利用して作製することができる。製造方法の一実施態様では、例えば、製造方法は、耐アルカリ性合成繊維（Ａ）と耐アルカリ性バインダー繊維（Ａ）と耐アルカリ性セルロース繊維（Ａ）とが水に分散した粗層スラリーを準備する工程と、耐アルカリ性合成繊維（Ｂ）と耐アルカリ性バインダー繊維（Ｂ）と耐アルカリ性セルロース繊維（Ｂ）とが水に分散した密層スラリーを準備する工程と、粗層スラリーから形成された粗層（Ａ）と密層スラリーから形成された密層（Ｂ）とを積層一体化する工程とを備えていてもよい。
【００４４】
粗層（Ａ）および密層（Ｂ）の積層一体化は、粗層および密層を多層抄紙機を用いて積層一体化してもよいし、一旦粗層および密層をそれぞれ抄紙した後、両層を張り合わせて積層一体化してもよい。また、粗層（Ａ）および密層（Ｂ）は、複数存在していてもよく、粗層／密層の２層構造、粗層／密層／粗層、密層／粗層／密層の３層構造などであってもよい。
【００４５】
抄紙機で用いられる抄き網としては、円網、短網、長網等が挙げられ、多層抄紙する場合には、これらの抄き網を単独で、または二種以上を組み合わせて用いてもよい。セパレータ中の最大ポアサイズを６５μｍ以下にすることができる限り、抄紙機は粗層および密層のそれぞれのスラリーの状態に合わせて適宜選択することができるが、粗層と密層との積層一体化工程では、円網−円網抄紙機による多層抄紙を行なうのが好ましい。
【００４６】
積層一体化工程では、必要に応じて、ヤンキー型乾燥機等での乾燥および／または熱プレス加工を行なってもよい。さらに、抄紙されたセパレータ紙には、電解液吸液性を向上させる観点から、界面活性剤による親水化処理を行ってもよい。
【００４７】
（４）アルカリ電池用セパレータの特性
（４−１）ポアサイズ
本発明のアルカリ電池用セパレータは、セパレータ中の最大ポアサイズが６５μｍ以下であり、好ましくは６３μｍ以下であってもよく、より好ましくは６１μｍ以下であってもよい。最大ポアサイズが小さいほど、緻密性を高めてデンドライトの侵入を防ぐことが可能であるが、３０μｍ以上である場合が多い。
【００４８】
セパレータの平均ポアサイズは、例えば、５〜３０μｍ程度であってもよく、好ましくは１０〜２５μｍ程度であってもよい。
なお、粗層中の最大ポアサイズは、例えば、２００μｍ以下（例えば、８０〜２００μｍ）であってもよく、好ましくは１９５μｍ以下であってもよい。粗層には、低叩解セルロース繊維が存在するためポアサイズが大きくなるが、密層と組み合わせることにより、セパレータ全体における最大ポアサイズを小さくすることができる。
ここで、最大ポアサイズおよび平均ポアサイズとは、後述する実施例に記載した方法により測定される値である。
【００４９】
（４−２）吸液量
セパレータが、十分な保液性を有する観点から、セパレータの吸液量は、５ｇ／ｇ以上であることが必要であり、好ましくは５．５ｇ／ｇ以上、より好ましくは６ｇ／ｇ以上であってもよい。その上限は特に定められないが、通常、セパレータの吸液量は、２０ｇ／ｇ以下であることが多い。ここで、吸液量とは、後述する実施例に記載した方法により測定される値である。
【００５０】
（４−３）通気度
最大ポアサイズが小さいため、セパレータの通気度が高くとも、耐短絡性を実現することが可能であり、通気度は、例えば５〜４０ｃｃ／ｃｍ２／ｓｅｃ程度であってもよく、好ましくは８〜３５ｃｃ／ｃｍ２／ｓｅｃ程度、さらに好ましくは１１〜３０ｃｃ／ｃｍ２／ｓｅｃ程度、特に１３ｃｃ／ｃｍ２／ｓｅｃ以上（例えば、１３〜４０ｃｃ／ｃｍ２／ｓｅｃ程度）であってもよい。また、このような通気度を有することにより、電池の内部抵抗を低くすることができるだけでなく、例えば、アルカリ二次電池における酸素ガスの透過性を向上することができる。ここで、通気度とは、後述する実施例に記載した方法により測定される値である。
【００５１】
（４−４）リングクラッシュ強力
また、セパレータは、落下などの衝撃に対して十分な耐衝撃性を備える観点から、リングクラッシュ強力を２００ｇ以上とすることが好ましく、より好ましくは、２１０ｇ以上であってもよい。また、耐衝撃性の観点から、その上限は特に定められないが、通常４００ｇ以下である。本発明にいうリングクラッシュ強力は、電池用セパレータにおけるいわゆる「コシ強力」の指標となるものであり、後述する方法により求めることができる。
【００５２】
（４−５）引張強力・引張伸度
セパレータは、アルカリ電池を製造する際の作業性を阻害しない程度であれば、その材質や厚さに応じた引張強力および引張伸度を有していればよい。セパレータの引張強力は、例えば、１．５ｋｇ／１５ｍｍ以上（例えば１．８〜５ｋｇ／１５ｍｍ）であってもよく、好ましくは２．０ｋｇ／１５ｍｍ以上（例えば１．８〜４ｋｇ／１５ｍｍ）であってもよい。また、セパレータの引張伸度は、例えば、５〜１５％であってもよく、好ましくは６〜１０％以上であってもよい。ここで、引張強力および引張伸度とは、それぞれ後述する実施例に記載した方法により測定される値である。
【００５３】
（４−６）坪量・厚さ
セパレータの坪量・厚さは、電池の種類などに応じて適宜設定することができるが、セパレータを薄くする観点から、セパレータの坪量は、例えば、１５〜４０ｇ／ｍ２程度であってもよく、好ましくは２０〜３５ｇ／ｍ２程度であってもよい。また、セパレータの厚さは、例えば、０．０５〜０．３ｍｍ程度であってもよく、好ましくは０．０７〜０．１ｍｍ程度であってもよい。
【００５４】
さらにまた、セパレータの粗層に対する密層の厚みの比は、例えば、（密層）／（粗層）＝４０／６０〜６０／４０であってもよく、好ましくは４５／５５〜５５／４５、さらに好ましくは５１／４９〜５５／４５であってもよい。ここで、坪量・厚さとは、それぞれ後述する実施例に記載した方法により測定される値である。
【００５５】
［アルカリ電池］
本発明のセパレータは、アルカリ電池に好適に用いることができ、電池の放電性を向上できるとともに、短絡防止により電池寿命を延ばすことができる。
本発明のアルカリ電池は、前述したセパレータを備えている限り、公知または慣用の様々な製造方法で製造することができ、アルカリ電池内のセパレータの形状としては、例えば、クロストリップ(十字構造有底円筒状セパレータ)、ラウンドストリップ(筒捲円筒状セパレータ)、スパイラル(螺旋捲き構造セパレータ)などが挙げられる。
【００５６】
本発明のセパレータは、アルカリマンガン電池、水銀電池、酸化銀電池、空気電池などの一次電池；ニッケル−カドミウム電池、銀−亜鉛電池、銀−カドミウム電池、ニッケル−亜鉛電池、ニッケル−水素電池などの二次電池において、好適に使用できる。
【実施例】
【００５７】
以下、実施例により本発明をより詳細に説明するが、本発明は本実施例により何ら限定されるものではない。なお、以下の実施例及び比較例においては、下記の方法により各種物性を測定した。【００５８】
[濾水度（ＣＳＦ）  （ｍｌ）］
ＪＩＳ  Ｐ  ８１２１「パルプの濾水度試験方法」に準じてカナダ標準濾水度を測定した。【００５９】
[厚さ  （ｍｍ）および密度  （ｇ/ｃｍ３）]
ＪＩＳ  Ｐ  ８１１８「紙及び板紙の厚さと密度の試験方法」に準じて測定した。【００６０】
[坪量  （ｇ/ｍ２）]
ＪＩＳ  Ｐ  ８１２４「紙のメートル坪量測定方法」に準じて測定した。【００６１】
[引張強力・引張伸度  （ｋｇ／１５ｍｍ）］
ＪＩＳ  Ｐ  ８１１３「紙及び板紙の引張強さ試験方法」に準じて測定した。【００６２】
[吸液量  （ｇ/ｇ）]
５０ｍｍ×５０ｍｍの試料を３４％ＫＯＨ液に浴比１/１００の条件で３０分浸漬し、３０秒間自然液切りした後の試料重量を測定し、保液された液体の重量を浸漬前の試料重量で除すことによって吸液量を算出した。【００６３】
[リングクラッシュ強力  （ｇ）]
試料（４５ｍｍ×５０ｍｍ）を筒状に２重捲きにし、セパレータの横方向を内径８ｍｍφ×長さ４０ｍｍのＰＰ製の筒の中に縦方向になるように挿入する。その後３４％ＫＯＨ液を添加し、筒状に入れたセパレータの上部先端（高さ４５ｍｍ）まで濡れるようにする。その後、カトーテック（株）製ハンディー圧縮試験機（ＫＥＳ−Ｇ５）を使用し、加圧板（２ｃｍ２）を圧縮速度１ｍｍ/ｓｅｃにて降下させ、筒から出た試料５ｍｍの圧縮強力を測定した。【００６４】
[ポアサイズ  （μｍ）]
ＰＭＩ社製のPerm-Porometerを用いて、バブルポイント法によりシートの孔径分布を測定し、その平均値及び最大値を求めた。【００６５】
[通気度  （ｃｃ/ｃｍ２/秒）]
ＪＩＳ  Ｌ  １０９６  ６.２７「一般織物試験方法  通気性」に準じ、フラジール形試験機にて測定した。【００６６】
（実施例１）
（１）粗層スラリーの作製
ポリビニルアルコール主体繊維（クラレ社製、ビニロン：VPB033）０．３ｄｔｅｘ，２ｍｍを４０重量％、ポリビニルアルコールバインダー繊維（クラレ社製、ビニロンバインダー：VPB105-1）１．１ｄｔｅｘ，３ｍｍを１５重量％、低叩解のマーセル化ＬＢＫＰ（広葉樹晒クラフトパルプ）（ＣＳＦ＝７０５ｍｌ）を３０重量％、高叩解の溶剤系セルロース繊維（レンチング社製、「テンセル」１．７ｄｔｅｘ，２ｍｍの高叩解物：ＣＳＦ＝１５０ｍｌ）１５重量％を、水に分散させて粗層のスラリーを調製した。なお、耐アルカリ性セルロース繊維全体のＣＳＦは５５０ｍｌであり、低叩解と高叩解のセルロース繊維の叩解度差は、濾水度値で５５５ｍｌであった。【００６７】
（２）密層スラリーの作製
ポリビニルアルコール主体繊維（クラレ社製、ビニロン：VPB033）０．３ｄｔｅｘ，２ｍｍを３５重量％、ポリビニルアルコールバインダー繊維（クラレ社製、ビニロンバインダー：VPB105-1）１．１ｄｔｅｘ，３ｍｍを１５重量％、耐アルカリ性セルロース繊維として溶剤系セルロース繊維（レンチング社製、「テンセル」；１．７ｄｔｅｘ，２ｍｍの叩解物（ＣＳＦ＝２３２ｍｌ）５０重量％を、水に分散させて密層のスラリーを調製した。【００６８】
（３）セパレータ紙の作製
調整した各スラリーを、２層漉き可能な円網−円網抄紙機により、異種２層で漉き合わせ抄紙を行い、得られた原紙をヤンキー型乾燥機で乾燥し、坪量２７g/ｍ２、厚さ８６μｍのアルカリ電池用セパレータを得た。その結果を表１に示す。【００６９】
（実施例２）
実施例１の粗層で用いられた耐アルカリ性セルロース繊維に代えて、低叩解のマーセル化ＬＢＫＰ（ＣＳＦ＝７０５ｍｌ）を３０重量％、高叩解の溶剤系セルロース繊維（レンチング社製、「テンセル」１．７ｄｔｅｘ，２ｍｍの高叩解物：ＣＳＦ＝２８８ｍｌ）１５重量％を用いて、耐アルカリ性セルロース繊維全体のＣＳＦを５８１ｍｌ（叩解度差４１７ｍｌ）とする以外は、実施例１と同様にアルカリ電池用セパレータを作製した。その結果を表１に示す。【００７０】
（実施例３）
実施例１の粗層で用いられた耐アルカリ性セルロース繊維に代えて、低叩解のマーセル化ＬＢＫＰ（ＣＳＦ＝７０５ｍｌ）を３０重量％、高叩解の溶剤系セルロース繊維（レンチング社製、「テンセル」１．７ｄｔｅｘ，２ｍｍの高叩解物：ＣＳＦ＝８０ｍｌ）１５重量％を用いて、耐アルカリ性セルロース繊維全体のＣＳＦを４１６ｍｌ（叩解度差６２５ｍｌ）とする以外は、実施例１と同様にアルカリ電池用セパレータを作製した。その結果を表１に示す。【００７１】
（実施例４）
実施例１の粗層で用いられた耐アルカリ性セルロース繊維に代えて、低叩解のマーセル化ＬＢＫＰ（ＣＳＦ＝７０５ｍｌ）を３８重量％、高叩解の溶剤系セルロース繊維（レンチング社製、「テンセル」１．７ｄｔｅｘ，２ｍｍの高叩解物：ＣＳＦ＝１５０ｍｌ）７重量％を用いて、耐アルカリ性セルロース繊維全体のＣＳＦを５９８ｍｌ（叩解度差５５５ｍｌ）とする以外は、実施例１と同様にアルカリ電池用セパレータを作製した。その結果を表１に示す。【００７２】
（実施例５）
実施例１の粗層で用いられた耐アルカリ性セルロース繊維に代えて、低叩解のマーセル化ＬＢＫＰ（ＣＳＦ＝７０５ｍｌ）を１８重量％、高叩解の溶剤系セルロース繊維（レンチング社製、「テンセル」１．７ｄｔｅｘ，２ｍｍの高叩解物：ＣＳＦ＝１５０ｍｌ）２７重量％を用いて、耐アルカリ性セルロース繊維全体のＣＳＦを４１８ｍｌ（叩解度差５５５ｍｌ）とする以外は、実施例１と同様にアルカリ電池用セパレータを作製した。その結果を表１に示す。【００７３】
（実施例６）
（１）粗層スラリーの作製
ポリビニルアルコール主体繊維（クラレ社製、ビニロン：VPB033）０．３ｄｔｅｘ，２ｍｍを３０重量％、ポリビニルアルコールバインダー繊維（クラレ社製、ビニロンバインダー：VPB105-1）１．１ｄｔｅｘ，３ｍｍを１５重量％、低叩解のマーセル化ＬＢＫＰ（ＣＳＦ＝７０５ｍｌ）を３７重量％、高叩解の溶剤系セルロース繊維（レンチング社製、「テンセル」１．７ｄｔｅｘ，２ｍｍの高叩解物：ＣＳＦ＝１５０ｍｌ）１８重量％を、水に分散させて粗層のスラリーを調製した。なお、耐アルカリ性セルロース繊維全体のＣＳＦは５５０ｍｌであり、低叩解と高叩解のセルロース繊維の叩解度差は、濾水度値で５５５ｍｌであった。
（２）上記（１）で作製した粗層のスラリーを用いる以外は、実施例１と同様にアルカリ電池用セパレータを作製した。その結果を表１に示す。【００７４】
（実施例７）
（１）粗層スラリーの作製
ポリビニルアルコール主体繊維（クラレ社製、ビニロン：VPB033）０．３ｄｔｅｘ，２ｍｍを５０重量％、ポリビニルアルコールバインダー繊維（クラレ社製、ビニロンバインダー：VPB105-1）１．１ｄｔｅｘ，３ｍｍを１５重量％、低叩解のマーセル化ＬＢＫＰ（ＣＳＦ＝７０５ｍｌ）を２３重量％、高叩解の溶剤系セルロース繊維（レンチング社製、「テンセル」１．７ｄｔｅｘ，２ｍｍの高叩解物：ＣＳＦ＝１５０ｍｌ）１２重量％を、水に分散させて粗層のスラリーを調製した。なお、耐アルカリ性セルロース繊維全体のＣＳＦは５５０ｍｌであり、低叩解と高叩解のセルロース繊維の叩解度差は、濾水度値で５５５ｍｌであった。
（２）上記（１）で作製した粗層のスラリーを用いる以外は、実施例１と同様にアルカリ電池用セパレータを作製した。その結果を表１に示す。【００７５】
（実施例８）
密層をポリビニルアルコール主体繊維（クラレ社製、ビニロン：VPB033）０．３ｄｔｅｘ，２ｍｍを３５重量％、ポリビニルアルコールバインダー繊維（クラレ社製、ビニロンバインダー：VPB105-1）１．１ｄｔｅｘ，３ｍｍを１５重量％、耐アルカリ性セルロース繊維として溶剤系セルロース繊維（レンチング社製、「テンセル」；１．７ｄｔｅｘ，２ｍｍ）の叩解物（ＣＳＦ＝３４４ｍｌ）５０重量％に変更したこと以外は実施例１と同様にアルカリ電池用セパレータを作製した。その結果を表１に示す。【００７６】
（実施例９）
実施例１の粗層で用いられた耐アルカリ性セルロース繊維に代えて、低叩解のマーセル化ＬＢＫＰ（ＣＳＦ＝６２５ｍｌ）を３０重量％、高叩解の溶剤系セルロース繊維（レンチング社製、「テンセル」１．７ｄｔｅｘ，２ｍｍの高叩解物：ＣＳＦ＝１５０ｍｌ）１５重量％を用いて、耐アルカリ性セルロース繊維全体のＣＳＦを４１１ｍｌ（叩解度差４５０ｍｌ）とする以外は、実施例１と同様にアルカリ電池用セパレータを作製した。その結果を表１に示す。【００７７】
（実施例１０）
密層をポリビニルアルコール主体繊維（クラレ社製、ビニロン：VPB033）０．３ｄｔｅｘ，２ｍｍを３５重量％、ポリビニルアルコールバインダー繊維（クラレ社製、ビニロンバインダー：VPB105-1）１．１ｄｔｅｘ，３ｍｍを１５重量％、耐アルカリ性セルロース繊維として溶剤系セルロース繊維（レンチング社製、「テンセル」；１．７ｄｔｅｘ，２ｍｍ）の叩解物（ＣＳＦ＝１２５ｍｌ）５０重量％に変更したこと以外は実施例１と同様にアルカリ電池用セパレータを作製した。その結果を表１に示す。【００７８】
（比較例１）
（１）粗層スラリーの作製
ポリビニルアルコール主体繊維（クラレ社製、ビニロン：VPB033）０．３ｄｔｅｘ，２ｍｍを４０重量％、ポリビニルアルコールバインダー繊維（クラレ社製、ビニロンバインダー：VPB105-1）１．１ｄｔｅｘ，３ｍｍを１５重量％、及びマーセル化ＬＢＫＰ（ＣＳＦ＝７０５ｍｌ）４５重量％を、水に分散させて粗層のスラリーを調製した。なお、耐アルカリ性セルロース繊維のＣＳＦは７０５ｍｌであり、単一のセルロース繊維で構成されているため、その叩解度差は、濾水度値で０ｍｌであった。
（２）上記（１）で作製した粗層のスラリーを用いる以外は、実施例１と同様にアルカリ電池用セパレータを作製した。その結果を表２に示す。【００７９】
（比較例２）
実施例１の粗層で用いられた耐アルカリ性セルロース繊維に代えて、低叩解のマーセル化ＬＢＫＰ（ＣＳＦ＝７０５ｍｌ）を３０重量％、高叩解の溶剤系セルロース繊維（レンチング社製、「テンセル」１．７ｄｔｅｘ，２ｍｍの高叩解物：ＣＳＦ＝４５０ｍｌ）１５重量％を用いて、耐アルカリ性セルロース繊維全体のＣＳＦを６５９ｍｌ（叩解度差２５５ｍｌ）とする以外は、実施例１と同様にアルカリ電池用セパレータを作製した。その結果を表２に示す。【００８０】
（比較例３）
実施例１の粗層で用いられた耐アルカリ性セルロース繊維に代えて、低叩解のマーセル化ＬＢＫＰ（ＣＳＦ＝４００ｍｌ）を３０重量％、高叩解の溶剤系セルロース繊維（レンチング社製、「テンセル」１．７ｄｔｅｘ，２ｍｍの高叩解物：ＣＳＦ＝１５０ｍｌ）１５重量％を用いて、耐アルカリ性セルロース繊維全体のＣＳＦを３２２ｍｌ（叩解度差２５０ｍｌ）とする以外は、実施例１と同様にアルカリ電池用セパレータを作製した。その結果を表２に示す。【００８１】
（比較例４）
実施例１の粗層で用いられた耐アルカリ性セルロース繊維に代えて、低叩解のマーセル化ＬＢＫＰ（ＣＳＦ＝７０５ｍｌ）を１３．５重量％、高叩解の溶剤系セルロース繊維（レンチング社製、「テンセル」１．７ｄｔｅｘ，２ｍｍの高叩解物：ＣＳＦ＝１５０ｍｌ）３１．５重量％を用いて、耐アルカリ性セルロース繊維全体のＣＳＦを３０５ｍｌ（叩解度差５５５ｍｌ）とする以外は、実施例１と同様にアルカリ電池用セパレータを作製した。その結果を表２に示す。【００８２】
（比較例５）
実施例１の粗層で用いられた耐アルカリ性セルロース繊維に代えて、低叩解のマーセル化ＬＢＫＰ（ＣＳＦ＝７０５ｍｌ）を４０．５重量％、高叩解の溶剤系セルロース繊維（レンチング社製、「テンセル」１．７ｄｔｅｘ，２ｍｍの高叩解物：ＣＳＦ＝１５０ｍｌ）４．５重量％を用いて、耐アルカリ性セルロース繊維全体のＣＳＦを６６０ｍｌ（叩解度差５５５ｍｌ）とする以外は、実施例１と同様にアルカリ電池用セパレータを作製した。その結果を表２に示す。その結果を表２に示す。【００８３】
（比較例６）
（１）粗層スラリーの作製
ポリビニルアルコール主体繊維（クラレ社製、ビニロン：VPB033）０．３ｄｔｅｘ，２ｍｍを６５重量％、ポリビニルアルコールバインダー繊維（クラレ社製、ビニロンバインダー：VPB105-1）１．１ｄｔｅｘ，３ｍｍを１５重量％、低叩解のマーセル化ＬＢＫＰ（ＣＳＦ＝７０５ｍｌ）を１３重量％、高叩解の溶剤系セルロース繊維（レンチング社製、「テンセル」１．７ｄｔｅｘ，２ｍｍの高叩解物：ＣＳＦ＝１５０ｍｌ）７重量％を水に分散させて粗層のスラリーを調製した。なお、耐アルカリ性セルロース繊維全体のＣＳＦは５５０ｍｌであり、低叩解と高叩解のセルロース繊維の叩解度差は、濾水度値で５５５ｍｌであった。
（２）上記（１）で作製した粗層のスラリーを用いる以外は、実施例１と同様にアルカリ電池用セパレータを作製した。その結果を表２に示す。【００８４】
（比較例７）
（１）粗層スラリーの作製
ポリビニルアルコール主体繊維（クラレ社製、ビニロン：VPB033）０．３ｄｔｅｘ，２ｍｍを１５重量％、ポリビニルアルコールバインダー繊維（クラレ社製、ビニロンバインダー：VPB105-1）１．１ｄｔｅｘ，３ｍｍを１５重量％、低叩解のマーセル化ＬＢＫＰ（ＣＳＦ＝７０５ｍｌ）を４６重量％、高叩解の溶剤系セルロース繊維（レンチング社製、「テンセル」１．７ｄｔｅｘ，２ｍｍの高叩解物：ＣＳＦ＝１５０ｍｌ）２３重量％を水に分散させて粗層のスラリーを調製した。なお、耐アルカリ性セルロース繊維全体のＣＳＦは５５０ｍｌであり、低叩解と高叩解のセルロース繊維の叩解度差は、濾水度値で５５５ｍｌであった。【００８５】
（２）上記（１）で作製した粗層のスラリーを用いる以外は、実施例１と同様にアルカリ電池用セパレータを作製した。その結果を表２に示す。【００８６】
（比較例８）
密層をポリビニルアルコール主体繊維（クラレ社製、ビニロン：VPB033）０．３ｄｔｅｘ，２ｍｍを３５重量％、ポリビニルアルコールバインダー繊維（クラレ社製、ビニロンバインダー：VPB105-1）１．１ｄｔｅｘ，３ｍｍを１５重量％、耐アルカリ性セルロース繊維として溶剤系セルロース繊維（レンチング社製、「テンセル」１．７ｄｔｅｘ，２ｍｍの叩解物：ＣＳＦ＝４５０ｍｌ）５０重量％に変更したこと以外は実施例１と同様にアルカリ電池用セパレータを作製した。その結果を表２に示す。【００８７】
（比較例９）
実施例１の粗層で用いられた耐アルカリ性セルロース繊維に代えて、低叩解のマーセル化ＬＢＫＰ（ＣＳＦ＝７０５ｍｌ）を０重量％、高叩解の溶剤系セルロース繊維（レンチング社製、「テンセル」１．７ｄｔｅｘ，２ｍｍの高叩解物：ＣＳＦ＝４５０ｍｌ）４５重量％を用いて、耐アルカリ性セルロース繊維全体のＣＳＦを４５０ｍｌ（叩解度差４５０ｍｌ）とする以外は、実施例１と同様にアルカリ電池用セパレータを作製した。その結果を表２に示す。【００８８】
【表１】
2012036025.tif 000002
【００８９】
【表２】
2012036025.tif 000003
【００９０】
実施例１〜１０で得られたセパレータは、最大ポアが小さいためデンドライトによる短絡が発生しにくいだけでなく、十分な吸液量を確保することができる。また、電解液に浸した状態でのリングクラッシュ強力が高いため、電池の使用中における耐衝撃性を向上することができる。さらに、通気度が高いため、電池の内部抵抗値を低減することも可能である。【００９１】
比較例１で得られたセパレータは、通気性が高いため電池の内部抵抗値は低いが、最大ポアが大きいためデンドライトによる短絡が発生しやすいため、アルカリ電池のセパレータとして不適な構成となっている。【００９２】
比較例２で得られたセパレータは、通気性が高いため電池の内部抵抗値は低いが、最大ポアが大きいためデンドライトによる短絡が発生しやすいため、アルカリ電池のセパレータとして不適な構成となっている。【００９３】
比較例３で得られたセパレータは、最大ポアが小さいためデンドライトによる短絡が発生しにくいが、通気性が低いため電池の内部抵抗値は大きくなり、アルカリ電池のセパレータとして不適な構成となっている。【００９４】
比較例４で得られたセパレータは、最大ポアが小さいためデンドライトによる短絡が発生しにくいが、通気性が低いため電池の内部抵抗値は大きくなり、アルカリ電池のセパレータとして不適な構成となっている。【００９５】
比較例５で得られたセパレータは、通気性が高いため電池の内部抵抗値は低いが、最大ポアが大きいためデンドライトによる短絡が発生しやすいため、アルカリ電池のセパレータとして不適な構成となっている。【００９６】
比較例６で得られたセパレータは、通気性が高いため電池の内部抵抗値は低いが、最大ポアが大きいためデンドライトによる短絡が発生しやすいため、アルカリ電池のセパレータとして不適な構成となっている。【００９７】
比較例７で得られたセパレータは、アルカリ電解液中でのコシの指標であるリングクラッシュ強力が弱く、電池に組み込んだとしても、落下等の衝撃によりセパレータが動き、短絡が発生してしまうためアルカリ電池のセパレータとして不適な構成となっている。【００９８】
比較例８で得られたセパレータは、通気性が高いため電池の内部抵抗値は低いが、最大ポアが大きいためデンドライトによる短絡が発生しやすいため、アルカリ電池のセパレータとして不適な構成となっている。【００９９】
比較例９で得られたセパレータは、通気性が高いため電池の内部抵抗値は低いが、叩解度差が小さいため微細繊維量が少なくなり最大ポアが大きい。そのためデンドライトによる短絡が発生しやすいので、アルカリ電池のセパレータとして不適な構成となっている。【０１００】
以上のとおり、本発明の好適な実施形態を説明したが、本発明の趣旨を逸脱しない範囲で、種々の追加、変更または削除が可能であり、そのようなものも本発明の範囲内に含まれる。
【国際調査報告】
2012036025.tif 000004
2012036025.tif 000005
2012036025.tif 000006
2012036025.tif 000007